(57)【要約】【課題】メタリック顔料分散性、メタリック外観、プラスチック基材への付着性が良好なメタリック塗料用水性樹脂分散液と、水性メタリック塗料とプラスチック基材用水性メタリック塗料の製造方法を提供すること。【解決手段】水酸基含有ビニル系モノマー（Ａ１）、カルボキシル基含有ビニル系モノマー（Ｂ１）、リン酸基含有ビニル系モノマー（Ｃ１）および他のビニル系モノマー（Ｄ１）を、水中で、連鎖移動剤（Ｅ）と界面活性剤（Ｆ）の存在下で乳化重合した後、カルボキシル基を中和して得られるビニル系樹脂の水性分散液（１′）の存在下で、水酸基含有ビニル系モノマー（Ａ２）、リン酸基含有ビニル系モノマー（Ｃ２）および他のビニル系モノマー（Ｄ２）を重合するメタリック塗料用水性樹脂分散液の製造方法、水性メタリック塗料の製造方法およびプラスチック基材用水性メタリック塗料の製造方法。【選択図】なし。【特許請求の範囲】
【請求項１】
水酸基含有ビニル系モノマー（Ａ１）、カルボキシル基含有ビニル系モノマー（Ｂ１）、リン酸基含有ビニル系モノマー（Ｃ１）およびその他の共重合可能なビニル系モノマー（Ｄ１）を、水中で、連鎖移動剤（Ｅ）と界面活性剤（Ｆ）の存在下で乳化重合してビニル系樹脂の水性分散液（１）とした後、得られたビニル系樹脂中のカルボキシル基の一部もしくは全部を塩基性化合物（Ｇ）で中和して得られる中和されたビニル系樹脂の水性分散液（１′）の存在下で、水酸基含有ビニル系モノマー（Ａ２）、リン酸基含有ビニル系モノマー（Ｃ２）およびその他の共重合可能なビニル系モノマー（Ｄ２）を重合することを特徴とするメタリック塗料用水性樹脂分散液の製造方法。
【請求項２】
前記ビニル系樹脂の水性分散液（１）が、ガラス転移温度（Ｔｇ）が０〜１２０℃で、数平均分子量（Ｍｎ）が２，０００〜３０，０００、平均粒子径が２０〜２００ｎｍのビニル系樹脂の水性分散液である請求項１に記載のメタリック塗料用水性樹脂分散液の製造方法。
【請求項３】
前記ビニル系樹脂の水性分散液（１）中のビニル系樹脂の酸価が４〜２５ｍｇＫＯＨ／ｇである請求項１に記載のメタリック塗料用水性樹脂分散液の製造方法。
【請求項４】
前記ビニル系樹脂の水性分散液（１）が、水酸基含有ビニル系モノマー（Ａ１）、カルボキシル基含有ビニル系モノマー（Ｂ１）、リン酸基含有ビニル系モノマー（Ｃ１）およびその他の共重合可能なビニル系モノマー（Ｄ１）の合計１００重量％に対して、水酸基含有ビニル系モノマー（Ａ１）が３〜２５重量％、カルボキシル基含有ビニル系モノマー（Ｂ１）が１．０〜１０重量％、リン酸基含有ビニル系モノマー（Ｃ１）が０．０１〜５重量％となる割合でそれぞれ用いて乳化重合してなるビニル系樹脂の水性分散液である請求項１に記載のメタリック塗料用水性樹脂組成物の製造方法。
【請求項５】
前記ビニル系樹脂の水性分散液（１）の製造に用いる前記ビニル系モノマー（Ａ１）、（Ｂ１）、（Ｃ１）および（Ｄ１）の合計（Ｘ）と、前記中和されたビニル系重合体の分散液（１）の存在下でのビニル系重合体の製造に用いる前記ビニル系モノマー（Ａ２）、（Ｃ２）および（Ｄ２）の合計（Ｙ）の重量比（Ｘ／Ｙ）が、３０／７０〜７０／３０である請求項１〜４のいずれか１項に記載のメタリック塗料用水性樹脂組成物の製造方法。
【請求項６】
前記ビニル系樹脂の水性分散液（１）の製造に際して、前記ビニル系モノマー（Ａ１）、（Ｂ１）、（Ｃ１）および（Ｄ１）の合計１００重量部に対して、前記連鎖移動剤（Ｅ）を０．５〜１０重量部用いる請求項１〜４のいずれか１項に記載のメタリック塗料用水性樹脂組成物の製造方法。
【請求項７】
前記中和されたビニル系樹脂の水性分散液（１′）の存在下で前記ビニル系モノマー（Ａ２）、（Ｃ２）および（Ｄ２）を重合して得られるメタリック塗料用水性樹脂分散液中のビニル系樹脂のガラス転移温度（Ｔｇ）が０〜１２０℃で、数平均分子量（Ｍｎ）が３，０００〜３０，０００で、平均粒子径が２０〜２００ｎｍとなるように重合する請求項１〜４のいずれか１項に記載のメタリック塗料用水性樹脂分散液の製造方法。
【請求項８】
請求項１〜７のいずれか１項に記載の製造方法で得られるメタリック塗料用水性樹脂分散液と、水分散性ポリイソシアネートと、メタリック顔料を混合することを特徴とする水性メタリック塗料の製造方法。
【請求項９】
請求項１〜７のいずれか１項に記載の製造方法で得られるメタリック塗料用水性樹脂分散液と、水分散性ポリイソシアネートと、メタリック顔料を混合することを特徴とするプラスチック基材用水性メタリック塗料の製造方法。
【発明の詳細な説明】
【技術分野】
【０００１】
本発明は、メタリック塗料用水性樹脂分散液の製造方法、並びに、この製造方法で得られるメタリック塗料用水性樹脂分散液を用いた水性メタリック塗料の製造方法およびプラスチック基材用水性メタリック塗料の製造方法に関するものであり、更に詳細には、特に、自動車内外装部品、家電製品、情報関連機器などのプラスチック基材の塗装に好適に用いることができ、とりわけ、メタリック顔料の分散性に優れ、メタリック外観（高輝度感）、プラスチック基材への付着性が良好なものの製造方法に関するものである。
【背景技術】
【０００２】
自動車内外装部品、家電製品、情報関連機器等のプラスチック基材への塗装は、メタリック顔料を用いたメタリック塗料を塗装したものが多く、キラキラした高輝性塗膜が要望される。高輝性塗膜を形成させるには、メタリック顔料が塗面に対して平行且つ規則的に配向させる必要がある。このような塗料は、従来、有機溶剤を多く含み低固形分で、且つ乾燥性の良好な溶剤型塗料が使用されてきたが、近年、環境調和の観点から、水性メタリック塗料が要望されている。
【０００３】
しかし、水性メタリック塗料は、乾燥性が遅く、メタリック顔料との分散性が良くないため、メタリック顔料の配向が変化し、高輝性塗膜が得られないという問題やメタリック塗料の保存安定性が不十分であるという問題があった。
【０００４】
このような問題を解決する方法として、リン酸エステル基含有重合性不飽和モノマーを含んだ水性重合体を用いた水性メタリック塗料組成物が開示されている（例えば、特許文献１参照。）。
【０００５】
しかしながら、特許文献１に記載された水性メタリック塗料組成物には、メタリック顔料の配向が不十分で、プラスチック塗装剤としての高輝性が必ずしも良くないという欠点があるため、更に高いレベルのメタリック外観（高輝度感）が得られる水性メタリック塗料の出現が望まれている。
【０００６】
【特許文献１】国際公開第９８／０３１７５６号パンフレット
【発明の開示】
【発明が解決しようとする課題】
【０００７】
本発明の課題は、メタリック顔料の分散性に優れ、メタリック外観（高輝度感）とプラスチック基材への付着性が良好な水性メタリック塗料が得られるメタリック塗料用水性樹脂分散液の製造方法と、この製造方法で得られる水性樹脂分散液を用いた水性メタリック塗料の製造方法およびプラスチック基材用水性メタリック塗料の製造方法を提供することである。
【課題を解決するための手段】
【０００８】
本発明者は前記課題を解決するため鋭意検討した結果、下記（１）〜（２）の知見を得て、本発明を完成するに至った。
（１）水酸基含有ビニル系モノマー（Ａ１）、カルボキシル基含有ビニル系モノマー（Ｂ１）、リン酸基含有ビニル系モノマー（Ｃ１）およびその他の共重合可能なビニル系モノマー（Ｄ１）を、水中で、連鎖移動剤（Ｅ）と界面活性剤（Ｆ）の存在下で乳化重合してビニル系樹脂の水性分散液（１）とした後、得られたビニル系樹脂中のカルボキシル基の一部もしくは全部を塩基性化合物（Ｇ）で中和して得られる中和されたビニル系樹脂の水性分散液（１′）の存在下で、水酸基含有ビニル系モノマー（Ａ２）、リン酸基含有ビニル系モノマー（Ｃ２）およびその他の共重合可能なビニル系モノマー（Ｄ２）を重合するという製造方法で得られたメタリック塗料用水性樹脂分散液は、メタリック顔料との分散性が良く、メタリック外観（高輝度感）とプラスチック基材への付着性に優れる塗膜が得られること、
（２）このメタリック塗料用水性樹脂分散液と、水分散性ポリイソシアネートと、メタリック顔料を混合するという製造方法で得られた水性メタリック塗料は、プラスチック基材用水性メタリック塗料として、メタリック外観（高輝度感）に優れ、プラスチック基材に対する付着性、塗膜物性が良好であること。
【０００９】
即ち、本発明は、水酸基含有ビニル系モノマー（Ａ１）、カルボキシル基含有ビニル系モノマー（Ｂ１）、リン酸基含有ビニル系モノマー（Ｃ１）およびその他の共重合可能なビニル系モノマー（Ｄ１）を、水中で、連鎖移動剤（Ｅ）と界面活性剤（Ｆ）の存在下で乳化重合してビニル系樹脂の水性分散液（１）とした後、得られたビニル系樹脂中のカルボキシル基の一部もしくは全部を塩基性化合物（Ｇ）で中和して得られる中和されたビニル系樹脂の水性分散液（１′）の存在下で、水酸基含有ビニル系モノマー（Ａ２）、リン酸基含有ビニル系モノマー（Ｃ２）およびその他の共重合可能なビニル系モノマー（Ｄ２）を重合することを特徴とするメタリック塗料用水性樹脂分散液の製造方法を提供するものである。
【００１０】
また、本発明は、前記した製造方法で得られるメタリック塗料用水性樹脂分散液と、水分散性ポリイソシアネートと、メタリック顔料を混合することを特徴とする水性メタリック塗料の製造方法、および、前記した製造方法で得られるメタリック塗料用水性樹脂分散液と、水分散性ポリイソシアネートと、メタリック顔料を混合することを特徴とするプラスチック基材用水性メタリック塗料の製造方法を提供するものである。
【発明の効果】
【００１１】
本発明の製造方法で得られるメタリック塗料用水性樹脂分散液を用いると、水性メタリック塗料やプラスチック基材用水性メタリック塗料を容易に得ることができ、得られる水性メタリック塗料やプラスチック基材用水性メタリック塗料は、メタリック顔料の分散性に優れ、プラスチック基材に塗装することにより、メタリック外観（高輝度感）とプラスチック基材への付着性に優れる皮膜を有する皮塗物を提供できる。
【発明を実施するための最良の形態】
【００１２】
本発明で用いる水酸基含有ビニル系モノマー（Ａ１）は、水酸基を含有するビニル系モノマーであれば良く、特に限定されないが、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、３−クロロ−２−ヒドロキシプロピル（メタ）アクリレート等の水酸基含有（メタ）アクリレート；ジ−２−ヒドロキシエチルフマレート、モノ−２−ヒドロキシエチル−モノブチルフマレート；ポリエチレングリコールモノ（メタ）アクリレート、ポリプロピレングリコールモノ（メタ）アクリレート、これらとε−カプロラクトンとの付加物、「プラクセル  ＦＭないしはＦＡモノマー」〔ダイセル化学(株)製カプロラクトン付加モノマー〕等が挙げられる。もちろん、これらを併用するとこは可能である。
【００１３】
前記水酸基含有ビニル系モノマー（Ａ１）の使用量としては、硬化性、塗膜物性およびプラスチック基材への付着性に優れる水性メタリック塗料が得られるメタリック塗料用水性樹脂分散液を合成できることから、ビニル系樹脂の水分散液（１）の合成に用いるビニル系モノマー（Ａ１）、（Ｂ１）、（Ｃ１）および（Ｄ１）の合計１００重量％に対し、３〜２５重量％となる範囲であることが好ましく、５〜２０重量％となる範囲がより好ましい。
【００１４】
次に、本発明で用いるカルボキシル基含有ビニル系モノマー（Ｂ１）は、カルボキシル基を含有するビニル系モノマーであれば良く、特に限定されないが、例えば、アクリル酸、メタクリル酸、クロトン酸、イタコン酸、マレイン酸、フマル酸や、イタコン酸ハーフエステル、マレイン酸ハーフエステル等が挙げられる。もちろんこれらを併用することは可能である。
【００１５】
カルボキシル基含有ビニル系モノマー（Ｂ１）の使用量としては、水性樹脂の分散安定性、メタリック顔料の分散性、プラスチック基材への付着性、耐水性に優れる水性メタリック塗料が得られるメタリック塗料用水性樹脂分散液を合成できることから、ビニル系樹脂の水分散液（１）の合成に用いるビニル系モノマー（Ａ１）、（Ｂ１）、（Ｃ１）および（Ｄ１）の合計１００重量％に対し、１．０〜１０重量％となる範囲であることが好ましく、１．５〜８重量％となる範囲であることがより好ましい。
【００１６】
次に、本発明で用いるリン酸基含有ビニル系モノマー（Ｃ１）としては、例えば、ジアルキル（（メタ）アクリロイロキシアルキル）ホスフェート類、（メタ）アクリロイロキシアルキルアシッドホスフェート類、ジアルキル（（メタ）アクリロイロキシアルキル）ホスファイト類、（メタ）アクリロイロキシアルキルホスファイト類などが挙げられる。
【００１７】
リン酸基含有ビニル系モノマー（Ｃ１）の使用量としては、メタリック顔料の分散性、プラスチック基材への付着性、耐水性に優れる水性メタリック塗料が得られるメタリック塗料用水性樹脂分散液を合成できることから、ビニル系樹脂の水分散液（１）の合成に用いるビニル系モノマー（Ａ１）、（Ｂ１）、（Ｃ１）および（Ｄ１）の合計１００重量％に対し、０．０１〜５重量％となる範囲であることが好ましく、０．１〜２重量％となる範囲であることがより好ましい。
【００１８】
その他の共重合可能なビニル系モノマー（Ｄ１）としては、前記ビニル系モノマー（Ａ１）、（Ｂ１）および（Ｃ１）以外の共重合可能なビニル系モノマーが挙げられ、特に制限はなくいずれも用いることができるが、例えば、スチレン、ビニルトルエン、ｐ−メチルスチレン、エチルスチレン、プロピルスチレン、イソプロピルスチレン、ｐ−ｔｅｒｔ−ブチルスチレン等のスチレン系単量体；ベンジル（メタ）アクリレート等の側鎖に官能基を含有しない（メタ）アクリレート類；ビニルトルエン等の芳香族ビニル化合物；
【００１９】
メチル（メタ）アクリレート、エチル（メタ）アクリレート、プロピル（メタ）アクリレート、イソ（ｉ）−プロピル（メタ）アクリレート、ｎ−ブチルメタアクリレート、ｎ−ブチルアクリレート、ｉ−ブチル（メタ）アクリレート、ｔｅｒｔ−ブチル（メタ）アクリレート、ｓｅｃ−ブチル（メタ）アクリレート、オクチル（メタ）アクリレート、２−エチルヘキシル（メタ）アクリレート、ラウリル（メタ）アクリレート、「アクリエステル  ＳＬ」〔三菱レーヨン(株)製の炭素原子数１２〜１３のメタクリレート混合物〕、ステアリル（メタ）アクリレート等のアルキル（メタ）アクリレート類；
【００２０】
ジエチルアミノエチル（メタ）アクリレート、（メチル）グリシジル（メタ）アクリレート、アクリルアミド等の官能基を有する単官能（メタ）アクリレート類；エチレングリコールジ（メタ）アクリレート、１，６−へキサジオールジ（メタ）アクリレート、トリメチロールプロパントリ（メタ）アクリレート等の多官能（メタ）アクリレート類；
【００２１】
メトキシエチル（メタ）アクリレート、エトキシエチル（メタ）アクリレート、メトキシブチル（メタ）アクリレート等のアルコキシアルキル（メタ）アクリレート類；
アクリロニトリル、メタクリロニトリル等の重合性ニトリル類；
【００２２】
酢酸ビニル、安息香酸ビニル、「ベオバ」〔オランダ国シェル社製の分岐状（分枝状）脂肪族モノカルボン酸類のビニルエステル〕等のビニルエステル類；ジアリルフタレート、ジビニルベンゼン、アリルアクリレート等の一分子中に２個以上の不飽和結合を有する単量体などが挙げられ、これらの中から１種又は２種以上のビニル単量体を単独又は混合して用いることができる。
【００２３】
次に、本発明で用いる連鎖移動剤（Ｅ）としては、重合度を制御するため使用し、特に限定はされないが、例えば、ｎ−ブチルメルカプタン、ｎ−オクチルメルカプタン、ｎ−ラウリルメルカプタン等のアルキルメルカプタン類；チオグリコール酸ブチル、チオグリコール酸オクチル等のチオグリコール酸エステル類；チオリンゴ酸、３−メルカプトプロピオン酸、チオグリコール酸等の水溶性メルカプタン類；イソプロピルアルコールのアルコール類等が挙げられる。
【００２４】
連鎖移動剤（Ｅ）の使用量としては、ビニル系樹脂の水分散液（１）の合成に用いるビニル系モノマー（Ａ１）、（Ｂ１）、（Ｃ１）および（Ｄ１）の合計１００重量部に対し、０．３〜１０重量部が好ましく、０．５〜５部がより好ましい。
【００２５】
また、本発明で用いる界面活性剤（Ｆ）としては、アニオン乳化剤および／又はノニオン乳化剤がいずれも使用でき、例えば、アルキルベンゼンスルホン酸塩類、アルキレンジスルホン酸塩類、アルキルジフェニルエーテルジスルホン酸塩類、アルキル硫酸エステル塩類、ポリオキシエチレンアルキルフェニルスルホン酸塩類、ポリオキシエチレンアルキルフェニルエーテル硫酸エステル塩類、ポリオキシエチレンアルキルエーテル硫酸エステル塩類、ポリオキシエチレン多環フェニルエーテル硫酸エステル塩類、ジアルキルサクシネートスルホン酸塩類、モノアルキルサクシネートスルホン酸塩類、ナフタレンスルホン酸ホルマリン縮合物の塩類等のアニオン乳化剤；
【００２６】
ポリオキシエチレンアルキルエーテル、ポリオキシアルキレンアルキルフェニルエーテル、ポリオキシアルキレンアルキルエーテル、ポリオキシアルキレングリコール、ポリオキシエチレンアルケート、ソルビタンアルケート、ポリオキシエチレンソルビタンアルケート、ポリオキシエチレン多環フェニルエーテル、ポリオキシアルキレンアルキルフェニルエーテル、ポリオキシエチレン−ポリオキシプロピレンブロック共重合体等のノニオン乳化剤等を挙げることができる。
【００２７】
さらに、界面活性剤（Ｆ）としては、ビニルスルホン酸塩類、（メタ）アクリロイロキシポリオキシエチレン硫酸エステル塩類、（メタ）アクリロイロキシポリオキシエチレンスルホン酸塩類、ポリオキシエチレンアルケニルフェニルスルホン酸塩類、ポリオキシエチレンアルケニルフェニルエーテル硫酸エステル塩類、ナトリウムアリルアルキルスルホサクシネート、（メタ）アクリロイロキシポリオキシプロピレンスルホン酸塩類等の反応性アニオン乳化剤、ポリオキシエチレンアルケニルフェニルエーテル、ポリオキシエチレンメタクリロイルエーテル等の反応性ノニオン乳化剤などの反応性乳化剤も用いることができる。もちろんこれらの乳化剤を複数種用いることも可能である。
【００２８】
界面活性剤（Ｆ）の種類については、前記したものに制約するものではなく、適宜選択して用いることができ、一般的に市販されたものを用いることができる。
また、環境保護、労働衛生上の観点よりアルキルフェノール骨格を持たない界面活性剤を使用することが好ましい。
【００２９】
前記ビニル系モノマー（Ａ１）、（Ｂ１）、（Ｃ１）および（Ｄ１）の乳化重合方法としては、例えば、窒素雰囲気中、連鎖移動剤（Ｅ）と界面活性剤（Ｆ）の存在下に、ビニル系モノマー（Ａ１）、（Ｂ１）、（Ｃ１）および（Ｄ１）の混合物と、重合開始剤と、更に必要により還元剤や反応促進剤を、それぞれ水中に滴下し、撹拌しながら、４０〜１００℃の範囲で１〜６時間乳化重合する方法が挙げられる。
【００３０】
前記乳化重合して得られるビニル系樹脂の水性分散液（１）中のビニル系樹脂のガラス転移温度（Ｔｇ）は、硬度、基材への付着性、耐水性等の塗膜物性に優れる水性メタリック塗料が得られるメタリック塗料用水性樹脂分散液を合成できることから、０〜１２０℃であることが好ましく、より好ましくは２０〜１００℃である。また、前記ビニル系樹脂の数平均分子量（Ｍｎ）は、硬化性、塗膜外観、造膜性に優れる水性メタリック塗料が得られるメタリック塗料用水性樹脂分散液を合成できることから、３，０００〜３０，０００であることが好ましく、より好ましくは５，０００〜２０，０００である。さらに、前記ビニル系樹脂の平均粒子径は、粘度が適当で塗装作業性、貯蔵安定性、造膜性、基材への付着性、耐水性等に優れる水性メタリック塗料が得られるメタリック塗料用水性樹脂分散液を合成できることから、２０〜２００ｎｍであることが好ましく、より好ましくは５０〜１８０ｎｍである。
【００３１】
尚、本発明において、ビニル系樹脂の水性分散液（１）やメタリック塗料用水性樹脂分散液中のビニル系樹脂のガラス転移温度（Ｔｇ）は、下記のＦｏｘの式で計算した絶対温度（Ｋ）表示のガラス転移温度（ＴｇＫ）を摂氏温度（℃）に換算した数値とする。
１００／ＴｇＫ＝Ｗ１／Ｔｇ１＋Ｗ２／Ｔｇ２＋Ｗ３／Ｔｇ３＋Ｗ４／Ｔｇ４・・・
・式中、Ｗ１、Ｗ２、Ｗ３、Ｗ４・・・は各種成分の重量分率（重量％）を示す。
・式中、Ｔｇ１、Ｔｇ２、Ｔｇ３、Ｔｇ４・・・は各モノマー成分のホモポリマーの絶対温度（Ｋ）表示のガラス転移温度を示す。ここで、上記各モノマー成分のホモポリマーの絶対温度（Ｋ）表示のガラス転移温度（Ｔｇ１、Ｔｇ２、Ｔｇ３、Ｔｇ４・・・）は、Ｐｏｌｙｍｅｒ Ｈａｎｄｂｏｏｋ（Ｓｅｃｏｎｄ Ｅｄｉｔｉｏｎ、Ｊ，Ｂｒａｎｄｒｕｐ・Ｅ，Ｈ，Ｉｍｍｅｒｇｕｔ編）に記載の値を使用した。）
【００３２】
前記ビニル系樹脂の水性分散液（１）中のビニル系樹脂の酸価は、メタリック顔料の分散性に優れる水性メタリック塗料が得られるメタリック塗料用水性樹脂分散液を合成できることから、４〜２５ｍｇＫＯＨ／ｇの範囲であることが好ましく、５〜２０ｍｇＫＯＨ／ｇであることがより好ましい。
【００３３】
前記ビニル系樹脂の水性分散液（１）中のビニル系樹脂の中和に用いる塩基性化合物（Ｇ）としては、例えば、アンモニア（水）、エチルアミン、ジエチルアミン、トリエチルアミン、ジエタノールアミン、ジメチルエタノールアミン等の各種アミン等が用いられる。塩基性化合物（Ｇ）の使用量としては、中和当量として０．５〜１．５が適当である。
【００３４】
本発明の製造方法では、前記塩基性化合物（Ｇ）による、ビニル系樹脂の水性分散液（１）中のビニル系樹脂が有するカルボキシル基の一部もしくは全部の中和を行って中和されたビニル系樹脂の水性分散液（１′）を得た後、この中和されたビニル系樹脂の水性分散液（１′）の存在下で、水酸基含有ビニル系モノマー（Ａ２）、リン酸基含有ビニル系モノマー（Ｃ２）およびその他の共重合可能なビニル系モノマー（Ｄ２）を重合する。
【００３５】
前記水酸基含有ビニル系モノマー（Ａ２）としては、水酸基含有ビニル系モノマー（Ａ１）として前記した水酸基含有ビニル系モノマーと同様のものがいずれも使用できる。その使用量としては、硬化性、塗膜物性およびプラスチック基材への付着性に優れる水性メタリック塗料が得られるメタリック塗料用水性樹脂分散液を合成できることから、前記ビニル系モノマー（Ａ２）、（Ｃ２）および（Ｄ２）の合計１００重量％に対し、３〜２５重量％となる範囲であることが好ましく、５〜２０重量％となる範囲がより好ましい。
【００３６】
前記リン酸基含有ビニル系モノマー（Ｃ２）としては、リン酸基含有ビニル系モノマー（Ｃ１）として前記したリン酸基含有ビニル系モノマーと同様のものがいずれも使用できる。その使用量としては、メタリック顔料の分散性、プラスチック基材への付着性、耐水性に優れる水性メタリック塗料が得られるメタリック塗料用水性樹脂分散液を合成できることから、前記ビニル系モノマー（Ａ２）、（Ｃ２）および（Ｄ２）の合計１００重量％に対し、０．０１〜５重量％となる範囲であることが好ましく、０．１〜２重量％となる範囲であることがより好ましい。
【００３７】
前記その他の共重合可能なビニル系モノマー（Ｄ２）としては、水酸基含有ビニル系モノマー（Ａ２）およびリン酸基含有ビニル系モノマー（Ｃ２）以外の共重合可能なビニル系モノマー、例えば、その他の共重合可能なビニル系モノマー（Ｄ１）として前記したリン酸基含有ビニル系モノマーと同様のもの、更に必要によりカルボキシル基含有ビニル系モノマー（Ｂ１）として前記したカルボキシル基含有ビニル系モノマーと同様なものがいずれも使用できる。
【００３８】
前記ビニル系モノマー（Ａ２）、（Ｃ２）および（Ｄ２）の重合方法としては、例えば、窒素雰囲気中、中和されたビニル系樹脂の水性分散液（１′）の存在下に、ビニル系モノマー（Ａ２）、（Ｃ２）および（Ｄ２）の混合物と、重合開始剤と、更に必要により還元剤や反応促進剤を、それぞれ水中に滴下し、撹拌しながら、４０〜１００℃の範囲で１〜６時間乳化重合する方法が挙げられる。
【００３９】
前記本発明の製造方法で得られるメタリック塗料用水性樹脂分散液としては、硬度、基材への付着性、耐水性等の塗膜物性に優れる水性メタリック塗料が得られることから、最終的に得られるメタリック塗料用水性樹脂分散液中のビニル系樹脂のガラス転移温度（Ｔｇ）が、０〜１２０℃であることが好ましく、より好ましくは２０〜１００℃である。また、硬化性、塗膜外観、造膜性に優れる水性メタリック塗料が得られることから、前記最終的に得られるビニル系樹脂の数平均分子量（Ｍｎ）が、３，０００〜３０，０００であることが好ましく、より好ましくは５，０００〜２０，０００である。さらに、粘度が適当で塗装作業性、貯蔵安定性、造膜性、基材への付着性、耐水性等に優れる水性メタリック塗料が得られることから、前記最終的に得られるビニル系樹脂の平均粒子径が、２０〜２００ｎｍであることが好ましく、より好ましくは５０〜１８０ｎｍである。このため、本発明のメタリック塗料用水性樹脂分散液の製造方法では、前記中和されたビニル系樹脂の水性分散液（１′）の存在下で前記ビニル系モノマー（Ａ２）、（Ｃ２）および（Ｄ２）を重合して得られるメタリック塗料用水性樹脂分散液中のビニル系樹脂中のビニル系樹脂のガラス転移温度（Ｔｇ）と数平均分子量（Ｍｎ）と平均粒子径が、それぞれ、前記した好ましい範囲内となるように条件を調整して重合を行うことが望ましい。
【００４０】
前記ビニル系樹脂の水性分散液（１）の製造に用いる前記ビニル系モノマー（Ａ１）、（Ｂ１）、（Ｃ１）および（Ｄ１）の合計（Ｘ）と、前記中和されたビニル系重合体の水性分散液（１′）の存在下でのビニル系重合体の製造に用いる前記ビニル系モノマー（Ａ２）、（Ｃ２）および（Ｄ２）の合計（Ｙ）の重量比（Ｘ／Ｙ）は、水性樹脂の分散安定性、メタリック顔料の分散性、プラスチック基材への付着性、耐水性に優れる水性メタリック塗料が得られるメタリック塗料用水性樹脂分散液を合成できることから、３０／７０〜７０／３０であることが好ましく、４０／６０〜６０／４０であることがより好ましい。
【００４１】
前記ビニル系モノマー（Ａ１）、（Ｂ１）、（Ｃ１）および（Ｄ１）の乳化重合や、前記ビニル系モノマー（Ａ２）、（Ｃ２）および（Ｄ２）の重合で用いる重合開始剤としては、例えば、過硫酸カリウム、過硫酸アンモニウム、過硫酸ナトリウム等の過硫酸塩類、アゾビスイソブチロニトリル及びその塩酸塩、２，２′−アゾビス（２−アミジノプロパン）二塩酸塩、４，４′−アゾビス（４−シアノ吉草酸）等のアゾ系開始剤、過酸化水素、ターシャリーブチルハイドロパーオキサイド、クメンハイドロパーオキサイド等の過酸化物系開始剤等が挙げられる。また、これら重合開始剤は還元剤との併用が可能であり、併用可能な還元剤としては、例えば、ナトリウムスルホオキシレートホルムアルデヒド、ピロ亜硫酸ソーダ、Ｌ−アスコルビン酸等が挙げられる。さらに、還元剤を併用する場合、鉄イオンや銅イオンなどによって代表される、いわゆる多価金属塩イオンを生成する化合物を反応促進剤として併用することも可能である。
【００４２】
これら重合開始剤や還元剤の使用量は、前記ビニル系モノマー（Ａ１）、（Ｂ１）、（Ｃ１）および（Ｄ１）又は前記ビニル系モノマー（Ａ２）、（Ｃ２）および（Ｄ２）の合計１００重量部に対し、それぞれ独立に０．１〜１０重量部の範囲であることが好ましい。
【００４３】
尚、前記ビニル系モノマー（Ａ１）、（Ｂ１）、（Ｃ１）および（Ｄ１）の乳化重合や、前記ビニル系モノマー（Ａ２）、（Ｃ２）および（Ｄ２）の重合の際、必要に応じ、メチルエチルケトン、アセトン、メチルイソブチルケトン、トルエン、キシレン、酢酸エチル、アルコール類、セロソルブ類等の有機溶剤を少量使用しても良い。
【００４４】
次に、本発明の水性メタリック塗料の製造方法およびプラスチック基材用水性メタリック塗料の製造方法で用いる水分散性ポリイソシアネートとは、ポリイソシアネートに水分散性を付与させたものであり、例えば、ポリイソシアネートが有するイソシアネート基の一部を、ポリオキシアルキレン基、酸基、その塩等で変性させることで得ることができる。この方法で得られる水分散性ポリイソシアネートとしては、例えば、市販の日本ポリウレタン製アクアネート１００、ＢＡＹＥＲ製ＢＡＹＨＹＤＵＲ３１００；イソシアネート基およびノニオン性基を含有するビニル重合体とポリイソシアネートの付加物が挙げられる。貯蔵安定性が良好で、塗膜外観に優れる水性メタリック塗料が得られることから、イソシアネート基およびノニオン性基を含有するビニル重合体とポリイソシアネートの付加物を水分散性ポリイソシアネートとして使用することが好ましく、例えば、大日本インキ化学工業(株)製バーノックＤＮＷ−５０００、ＤＮＷ−５１００等が挙げられる。
【００４５】
ここで、前記したポリイソシアネートとしては、例えば、１，４−テトラメチレンジイソシアネート、エチル（２，６−ジイソシアナート）ヘキサノエート、１，６−ヘキサメチレンジイソシアネート、１，１２−ドデカメチレンジイソシアネート、２，２，４−または２，４，４−トリメチルヘキサメチレンジイソシアネート等の脂肪族ジイソシアネート；１，３，６−ヘキサメチレントリイソシアネート、１，８−ジイソシアナート−４−イソシアナートメチルオクタン、２−イソシアナートエチル（２，６−ジイソシアナート）ヘキサノエート等の脂肪族トリイソシアネート；
【００４６】
１，３−または１，４−ビス（イソシアナートメチルシクロヘキサン）、１，３−または１，４−ジイソシアナートシクロヘキサン、３，５，５−トリメチル（３−イソシアナートメチル）シクロヘキシルイソシアネート、ジシクロヘキシルメタン−４，４'−ジイソシアネート、２，５−または２，６−ジイソシアナートメチルノルボルナン等の脂環族ジイソシアネート；２，５−または２，６−ジイソシアナートメチル−２−イソシネートプロピルノルボルナン等の脂環族トリイソシアネート；ｍ−キシリレンジイソシアネート、α，α，α′，α′，−テトラメチル−ｍ−キシリレンジイソシアネート等のアラルキレンジイソシアネート；
【００４７】
ｍ−またはｐ−フェニレンジイソシアネート、トリレン−２，４−または２，６−ジイソシアネート、ジフェニルメタン−４，４'−ジイソシアネート、ナフタレン−１，５−ジイソシアネート、ジフェニル−４，４'−ジイソシアネート、４，４'−ジイソシアナート−３，３'−ジメチルジフェニル、３−メチル−ジフェニルメタン−４，４'−ジイソシアネート、ジフェニルエーテル−４，４'−ジイソシアネート等の芳香族ジイソシアネート； トリフェニルメタントリイソシアネート、トリス（イソシアナートフェニル）チオホスフェート等の芳香族トリイソシアネート；
【００４８】
前記した各種のポリイソシアネートのイソシアネート基同士を環化二量化して得られるウレトジオン構造を有するポリイソシアネート；前記した各種のポリイソシアネートのイソシアネート基同士を環化三量化して得られるイソシアヌレート構造を有するポリイソシアネート；前記した各種のポリイソシアネートを水と反応させることにより得られるビュレット構造を有するポリイソシアネート；前記した各種のポリイソシアネートを二酸化炭素と反応させて得られるオキサダイアジントリオン構造を有するポリイソシアネート；アロファネート構造を有するポリイソシアネート等が挙げられる。
【００４９】
また、ノニオン性基およびイソシアネート基を含有するビニル系重合体としては、例えば、アクリル系重合体、フルオロオレフィン系重合体、ビニルエステル系重合体、芳香族ビニル系重合体、ポリオレフィン系重合体等のビニル系重合体に、ノニオン性基およびイソシアネート基を付与したものが挙げられる。
【００５０】
ノニオン性基およびイソシアネート基を含有するビニル系重合体の有するノニオン性基としては、各種のものがあるが、例えば、末端がアルコキシ基、置換アルコキシ基、エステル基、カーバメート基のような各種の基で封鎖されたポリオキシアルキレン基を用いることが好ましい。かかるポリオキシアルキレン基としては、例えば、ポリオキシエチレン基、ポリオキシプロピレン基、ポリオキシブチレン基等が挙げられる。
【００５１】
前記した末端封鎖に使用することのできる基としては、アルコキシ基または置換アルコキシ基が好ましく、アルコキシ基がより好ましい。アルコキシ基の代表的なものとしては、メトキシ基、エトキシ基、ブトキシ基等の低級アルコキシ基が挙げられる。
【００５２】
本発明の水性メタリック塗料の製造方法およびプラスチック基材用水性メタリック塗料の製造方法では、メタリック塗料用水性分散液と水分散性ポリイソシアネートを、メタリック塗料用水性樹脂分散液中のビニル系樹脂の有する水酸基（ＯＨ）に対する水分散性ポリイソシアネートの有するイソシアネート基（ＮＣＯ）のモル比（ＮＣＯ／ＯＨ）が、０．８〜２．０となるように調整することが好ましい。かかる範囲に調整することで、硬化性、塗膜物性、耐水性、プラスチック基材への付着性に優れる水性メタリック塗料やプラスチック基材用水性メタリック塗料が得られる。
【００５３】
本発明の製造方法で用いるメタリック顔料とは、水性メタリック塗料やプラスチック基材用水性メタリック塗料によって得られる塗膜にメタリック外観（高輝感）を付与するりん片状顔料が挙げられ、例えば、りん片状のアルミニウム、蒸着アルミニウム、酸化アルミニウム、雲母、酸化チタン被膜雲母、酸化鉄被膜雲母、雲母状酸化鉄がある。
【００５４】
メタリック顔料の使用量としては、メタリック塗料用水性樹脂分散液と水分散性ポリイソシアネートの固形分の合計１００重量部に対し、メタリック顔料が１．０〜３０重量部となる範囲が好ましく、２〜２５重量部となる範囲がより好ましい。
【００５５】
本発明のメタリック塗料用水性樹脂分散体および水性メタリック塗料の製造方法では、上記成分の他に、次に記すような種々の水性樹脂類を併用することもできる。かかる水性樹脂類としては、例えば、酢酸ビニル系樹脂、スチレン−ブタジエン樹脂、スチレン−アクリルニトリル樹脂、アクリル系樹脂、塩素化ポリオレフィン樹脂、フルオロオレフィン樹脂、シリコン変性ビニル系重合体、ポリビニルアルコール等のビニル系重合体、ポリエステル系樹脂、ポリウレタン系樹脂、フェノール系樹脂、メラミン樹脂、エポキシ樹脂、アルキド樹脂、ポリアミド系樹脂、ポリエーテル系樹脂、シリコン系樹脂等のビニル系重合体以外の合成樹脂類；動物性たんぱく質、でんぷん、セルロース誘導体、デキストリン、アラビアゴム等の天然高分子などが挙げられる。そして、これらのなかで好ましいものは、ビニル系重合体あるいはビニル系重合体以外の各種の合成樹脂である。これら樹脂類には活性水素含有基を有するものが好ましく、その形態、種類等は制限されない。
【００５６】
本発明の製造方法では、必要に応じて、各種添加剤、例えば、レベリング剤、増粘剤、消泡剤、有機溶剤、紫外線吸収剤、酸化防止剤、顔料分散剤のような各種の添加剤なども配合できる。
【００５７】
本発明の製造方法で得られる水性メタリック塗料およびプラスチック基材用水性メタリック塗料は、各種の基材、特にプラスチック基材に対する付着性に優れ、メタリック外観（高輝度感）、塗膜物性に優れる被膜を形成するため、特に、自動車内外装部品、家電製品、情報関連機器などの表面被覆に好適に用いられる。
【００５８】
かかる各種の基材としては、プラスチック、木質、サラミック、金属等が挙げられるが、特にプラスチック基材に塗布されることが好ましい。プラスチック基材として代表的なものとしては、ポリスチレン、ポリカーボネート、ポリメチルメタクリレート、ＡＢＳ樹脂、ポリフェニレンオキサイド、ポリウレタン、ポリエチレン、ポリ塩化ビニル、ポリプロピレン、ポリブチレンテレフタレート、ポリエチレンテレフタレート等の熱可塑性樹脂の成形品；不飽和ポリエステル樹脂、エポキシ樹脂、フェノール樹脂、架橋型ポリウレタン、架橋型のアクリル樹脂、架橋型の飽和ポリエステル樹脂等の熱硬化性樹脂の成形品等が挙げられる。
【００５９】
塗膜を形成させる方法としては、プラスチック基材等にエアースプレー法、エアレススプレー法などのような種々の塗装方法が利用できる。
【００６０】
塗膜の乾燥方法としては、本発明の製造方法で得られる水性メタリック塗料およびプラスチック基材用水性メタリック塗料の乾燥性、基材の耐熱性、用途等に応じて、常温で１日から２週間程度乾燥したり、あるいは、４０〜１２０℃程度の温度範囲で乾燥を行ったりするなどの、幅広い乾燥条件の設定が可能である。
【実施例】
【００６１】
次に実施例および比較例を示して、本発明をより更に詳細に説明するが、本発明はこれに限定されるものではない。なお、例中の部および％は特に断りのない限り、重量基準である。
【００６２】
実施例１
メチルメタクリレート（以下、ＭＭＡと略す。）１３９部、ｎ−ブチルメタクリレート（以下、ｎＢＭＡと略す。）６５部、ｎ−ブチルアクリレート(以下、ｎＢＡと略す。)１０部、２−ヒドロキシエチルメタクリレート（以下、βＨＥＭＡと略す。）２５部、アクリル酸（以下、ＡＡと略す。）１０部、メタクリロイロキシエチルホスフェート１部およびｎ−ラウリルメルカプタン３部をビニル系モノマー混合液とし、この混合液を、界面活性剤ニューコール７０７ＳＦ〔日本乳化剤(株)製アニオン性乳化剤〕５部を用いてイオン交換水１５０部に乳化させ、乳化分散体４０８部を得た。
【００６３】
撹拌機、温度計および冷却器を取り付けた２リットルの反応容器中に、イオン交換水４２５部およびニューコール７０７ＳＦ１５部を仕込み、窒素ガスを送入しつつ撹拌しながら反応容器内を８０℃に昇温した。昇温後、前記乳化分散体２０部と、過硫酸カリウム０．２部をイオン交換水９部に溶解したものを反応容器中に仕込み、１５分間反応させた。次いで、前記乳化分散体の残り３８８部と、過硫酸カリウム０．２部をイオン交換水１５部に溶解したものを、それぞれを３時間要して反応容器内に滴下した。滴下反応中、反応容器内温度は８０℃を保持しつつ撹拌を続け、滴下終了後も３０分間攪拌を続けてビニル系樹脂の水性分散液（１−１）を得た。得られたビニル系樹脂の水性分散液（１−１）に２５％アンモニア水８部をイオン交換水８部に溶解したものを３０分間で滴下し、さらに３０分間撹拌を続け、中和されたビニル系樹脂の水分散液（１′−１）を得た。なお、ビニル系樹脂の水性分散液（１−１）中のビニル系樹脂のガラス転移温度は６４℃、ポリスチレン換算でのＧＰＣによる数平均分子量（Ｍｎ）は１０，５００、粒子径測定器〔日機装(株)製マイクロトラック粒度分析計９３４０ＵＰＡ〕による粒子径測定で、平均粒子径１００ｎｍであった。
【００６４】
次いで、ＭＭＡ１４９部、ｎＢＭＡ６５部、ｎＢＡ１０部、βＨＥＭＡ２５部、メタクリロイロキシエチルホスフェート１部およびｎ−ラウリルメルカプタン３部をビニル系モノマー混合液としたものと、過硫酸カリウム０．２部をイオン交換水１５部に溶解したものを、それぞれを３時間要して反応容器内に滴下した。滴下反応中、反応容器内温度は８０℃を保持しつつ撹拌を続けた。滴下終了後、２時間攪拌しながら８０℃に保持した後、冷却して、メタリック塗料用水性樹脂分散液を得た。得られたメタリック塗料用水性樹脂分散液は、不揮発分４５．１％、粘度２３０ｍＰａ・Ｓ、ｐＨ８．１であった。また、メタリック塗料用水性樹脂分散液中のビニル系樹脂のガラス転移温度は６４℃、ポリスチレン換算でのＧＰＣによる数平均分子量（Ｍｎ）は１１，０００、粒子径測定器〔日機装(株)製マイクロトラック粒度分析計９３４０ＵＰＡ〕による粒子径測定で、平均粒子径は８０ｎｍであった。
【００６５】
実施例２〜３および比較例１〜３
以下の第１表および第２表に記載の原料を用いた以外は実施例１と同様にして、本発明および比較用のメタリック塗料用水性樹脂分散液を得た。ただし、比較例２では、中和されたビニル樹脂の水性分散液（１′）の存在下での重合において樹脂凝集が起こり、比較用のメタリック塗料用水性樹脂分散液を得ることはできなかった。
【００６６】
【表１】
2007269846.tif 000002
【００６７】
【表２】
2007269846.tif 000003
【００６８】
比較例４
ＭＭＡ２８８部、ｎＢＭＡ１３０部、ｎＢＡ２０部、βＨＥＭＡ５０部、ＡＡ１０部、メタクリロイロキシエチルホスフェート２部およびｎ−ラウリルメルカプタン６部をビニル系モノマー混合液とし、この混合液を、界面活性剤ニューコール７０７ＳＦ〔日本乳化剤(株)製アニオン性乳化剤〕１０部を用いてイオン交換水３００部に乳化させ乳化分散体８１０部を得た。
【００６９】
撹拌機、温度計および冷却器を取り付けた２リットルの反応容器中に、イオン交換水４２５部、ニューコール７０７ＳＦ１５部を仕込み、窒素ガスを送入しつつ撹拌しながら反応容器内を８０℃に昇温した。昇温後、前記乳化分散体２０部と、過硫酸カリウム０．２部をイオン交換水９部に溶解したものを反応容器中に仕込み、１５分間反応させた。次いで、前記した乳化分散体の残り７９０部と、過硫酸カリウム０．４部をイオン交換水３０部に溶解したものを、それぞれを３時間要して反応容器内に滴下した。滴下反応中、反応容器内温度は８０℃を保持しつつ撹拌を続けてビニル系樹脂の水性分散液を得た。滴下終了後、さらに３時間攪拌を続けた後に２５％アンモニア水８部をイオン交換水８部に溶解したものを３０分間で滴下し、さらに３０分間撹拌を続けた後、冷却し、比較対照用のメタリック塗料用水性樹脂分散液を得た。得られた比較対照用のメタリック塗料用水性樹脂分散液は、不揮発分４５．０％、粘度８５ｍＰａ・Ｓ、ＰＨ８．１であった。また、比較対照用のメタリック塗料用水性樹脂分散液中のビニル系樹脂のガラス転移温度は６４℃、ポリスチレン換算でのＧＰＣによる数平均分子量は１２，０００、粒子径測定器による粒子径測定で、平均粒子径は１３０ｎｍであった。
【００７０】
試験例１〜３および比較試験例１〜４
（水性メタリック塗料の調整）
ブチルセロソルブ３０部と５０％アルミペースト「アルペーストＷＪＰ−Ｕ７５Ｃ」〔東洋アルミニウム(株)製リン片状アルミニウム顔料〕１５部を混合してアルミペーストのブチルセロソルブ混合液４５部を得た。
【００７１】
次に実施例１〜３および比較例１、３、４で得られた本発明のメタリック塗料用水性樹脂分散液のそれぞれをディスパーで撹拌し、この状態にてジエチレングリコールジブチルエーテル（ＤＢＤＧ）を前記水性樹脂分散液のそれぞれ１００部に対して９部添加し、更に表面調整剤ＢＹＫ−３４６〔ビックケミー(株)製〕１部と、サーフィノール１０４ＢＣ〔エアーブロダクツ(株)製〕２部を添加後、前記アルミペーストのブチルセロソルブ混合液３１．５部と、あらかじめ水で濃度３％に希釈した増粘剤ＶＩＳＣＡＬＥＸＨＹ３０〔チバスペシャリティーケミカルズ(株)製〕２７部を添加して１５分間撹拌し、硬化剤配合前の水性メタリック塗料を得た。これらの塗料の半量８５．２５部を、それぞれ保存安定性試験用水性メタリック塗料とした。
【００７２】
次に、残り半量の硬化剤配合前の水性メタリック塗料に、それぞれ、水分散性ポリイソシアネート「バーノックＤＮＷ−５０００」〔大日本インキ化学工業(株)製〕を加えて、更にディスパーで５分間撹拌し、脱イオン水で粘度を４０秒（フォードカップ＃４／２０℃）として、硬化剤配合済みの水性メタリック塗料を得た。
【００７３】
（水性メタリック塗料の保存安定性）
作成した硬化剤配合前の水性メタリック塗料を、ガラスの容器に入れて、５０℃で７日間放置後、塗料の分離、凝集状態を目視で確認し、下記の評価基準で評価した。
評価基準◎：変化なし
○：僅かに凝集物あり
△：凝集物あり
×：分離
【００７４】
（塗膜試験板作成方法）
プラスチック素材ＡＢＳ板に、硬化剤配合済みの水性メタリック塗料を、それぞれスプレーにて膜厚が１５μｍになるように塗装し、５分間セッティングした後、熱風乾燥機を用いて８０℃で３０分間乾燥を行い、更に室温で３日間放置して、乾燥塗膜の形成された試験板を得、得られた試験板を用いて、下記のようにメタリック感、１次付着性、２次付着性試験を行い、試験板上の塗膜を評価した。
【００７５】
（メタリック感）
塗膜表面を目視して、下記評価基準で評価した。
評価基準◎：メタリックムラ等が全くなく、輝度感良好。
△：メタリックムラ等が少しあり、輝度感若干低下。
×：メタリックムラ等が顕著にあり、輝度感なし。
【００７６】
（１次付着性試験）
塗膜表面にカッターにて１ｍｍ角で１０×１０個の切れ目を入れ、セロファンテープにより剥離試験を行い、残存する目数を下記評価基準で評価した。
評価基準◎：１００個
○：８５〜９９個
△：６５〜８４個
×：６５以下
【００７７】
（２次付着性試験）
試験板を４０℃の温水に２４時間浸漬した後、取り出して常温にて１時間乾燥した後、１次付着性試験と同様にして付着性試験を行った。評価基準も１次付着性と同様に行った。
【００７８】
【表３】
2007269846.tif 000004